(57)【要約】  本発明の主な目的は、水性ポリウレタン樹脂、複数のイソシアナト基を有するイソシアネート類化合物及び金属水酸化物からなるハロゲン成分を含まない塗布型難燃性塗料であって、優秀な難燃性を持つだけでなく、且つ無毒性塗料の環境保全法規にも適合できる難燃性塗料及び難燃性基材を提供することにある。【選択図】なし【特許請求の範囲】
【請求項１】
（ａ）水性ポリウレタン樹脂と、
（ｂ）複数のイソシアナト基を有するイソシアネート類化合物と、
（ｃ）少なくとも１種の金属水酸化物と、
を含む難燃性塗料であって、
前記イソシアネート類化合物の前記複数のイソシアナト基は、前記水性ポリウレタン樹脂及び前記金属水酸化物と結合を生じることを特徴とする難燃性塗料。
【請求項２】
前記水性ポリウレタン樹脂と前記イソシアネート類化合物と前記金属水酸化物の固形重量比は、５０：０．１〜１：２０〜８０であることを特徴とする請求項１に記載の難燃性塗料。
【請求項３】
リン系難燃剤を更に含むことを特徴とする請求項１に記載の難燃性塗料。
【請求項４】
膨張黒鉛を更に含むことを特徴とする請求項１に記載の難燃性塗料。
【請求項５】
前記水性ポリウレタン樹脂は、複数のスルホン酸基或いはカルボキシル基の親水基を有することを特徴とする請求項１に記載の難燃性塗料。
【請求項６】
前記イソシアネート類化合物は、親水化改質を経たヘキサメチレンジイソシアネートのオリゴマーであることを特徴とする請求項１に記載の難燃性塗料。
【請求項７】
前記金属水酸化物は、水酸化アルミニウム或いは水酸化マグネシウムであることを特徴とする請求項１に記載の難燃性塗料。
【請求項８】
前記金属水酸化物の平均粒子径は、１〜１５マイクロメートルであることを特徴とする請求項１に記載の難燃性塗料。
【請求項９】
前記金属水酸化物の微粒子は、表面改質を経ることで複数のアミノ基を有することを特徴とする請求項８に記載の難燃性塗料。
【請求項１０】
金属粉或いは金網を更に含むことを特徴とする請求項１に記載の難燃性塗料。
【請求項１１】
薄物材料と、
前記薄物材料上に塗布された請求項１に記載の難燃性塗料と、
を含むことを特徴とする難燃性基材。
【請求項１２】
前記薄物材料は、布地、紙類或いはプラスチック製薄板から選ばれることを特徴とする請求項１１に記載の難燃性基材。
【請求項１３】
前記布地は、綿布又はポリエチレンテレフタラート布であることを特徴とする請求項１２に記載の難燃性基材。
【請求項１４】
前記プラスチック製薄板は、ポリプロピレン薄板であることを特徴とする請求項１２に記載の難燃性基材。
【発明の詳細な説明】
【技術分野】
【０００１】
本発明は、難燃性塗料及び難燃性基材に関し、特に、ハロゲン成分を含まない塗布型難燃性塗料及び難燃性基材に関する。
【背景技術】
【０００２】
消防安全検査の法規に適合するため、工業用或いはインテリアに使用される織物も難燃処理を施さなければならない。現在の織物の難燃技術で使用される難燃性塗料の多くは、ハロゲン化合物を主成分とし、また更に一部のアンチモン系難燃剤が組み合わされている。該ハロゲン成分は、例えばポリ塩化ビニル（ＰＶＣ）で、優れた難燃効果を持ち、表面化粧シート貼り、壁紙等の室内装飾の用途に幅広く使用されている。しかしながら、ＰＶＣ等のハロゲン成分を含有する難燃性塗料は、火災区域内で熱を受けた時、容易に分解してダイオキシン等の有毒ガスを生成する。同時に、この種の難燃性塗料にもハロゲン成分及び大量の可塑剤が添加されているため、EU等の地域の環境保全法規に適合できず、関連製品をヨーロッパ等の地域に輸出販売することができない。
【０００３】
よって、従来技術の問題点を解決するため、難燃性塗料及び難燃性基材を提供する必要がある。
【発明の概要】
【発明が解決しようとする課題】
【０００４】
本発明の主な目的は、水性ポリウレタン樹脂、複数のイソシアナト基を有するイソシアネート類化合物及び金属水酸化物からなるハロゲン成分を含まない塗布型難燃性塗料であって、優秀な難燃性を持つだけでなく、且つ無毒性塗料の環境保全法規にも適合できる難燃性塗料及び難燃性基材を提供することにある。
【課題を解決するための手段】
【０００５】
上記目的を達成させるため、本発明に係る難燃性塗料は、
（ａ）水性ポリウレタン樹脂と、
（ｂ）複数のイソシアナト基を有するイソシアネート類化合物と、
（ｃ）少なくとも１種の金属水酸化物と、
を含む。
該イソシアネート類化合物の該複数のイソシアナト基は、それぞれ該水性ポリウレタン樹脂及び該金属水酸化物と結合を生じる。
【０００６】
本発明の一実施例において、該水性ポリウレタン樹脂と該イソシアネート類化合物と該金属水酸化物の固形重量比は、５０：０．１〜１：２０〜８０である。
【０００７】
本発明の一実施例において、リン系難燃剤を更に含む。
【０００８】
本発明の一実施例において、膨張黒鉛を更に含む。
【０００９】
本発明の一実施例において、該水性ポリウレタン樹脂は、複数のスルホン酸基或いはカルボキシル基の親水基を有する。
【００１０】
本発明の一実施例において、該イソシアネート類化合物は、親水化改質を経たヘキサメチレンジイソシアネートのオリゴマーである。
【００１１】
本発明の一実施例において、該金属水酸化物は、水酸化アルミニウム或いは水酸化マグネシウムである。
【００１２】
本発明の一実施例において、該金属水酸化物の平均粒子径は、１〜１５マイクロメートル（ｕｍ）である。
【００１３】
本発明の一実施例において、該金属水酸化物の微粒子は、表面改質を経ることで複数のアミノ基（−ＮＨ２）を有する。
【００１４】
本発明の一実施例において、金属粉或いは金網を更に含む。
【００１５】
また、本発明は、薄物材料と該薄物材料上に塗布された上記難燃性塗料とを含む難燃性基材を提供する。
【００１６】
本発明の一実施例において、該薄物材料は、布地、紙類或いはプラスチック製薄板から選ばれる。
【００１７】
本発明の一実施例において、該布地は、綿布又はポリエチレンテレフタラート（ＰＥＴ）布である。
【００１８】
本発明の一実施例において、該プラスチック製薄板は、ポリプロピレン（ＰＰ）薄板である。
【発明を実施するための形態】
【００１９】
以下に、本発明の上記及び他の目的、特徴、利点を十分理解してもらうため、本発明の好ましい実施例を挙げて詳細に説明する。
【００２０】
本発明の好ましい一実施例によれば、本発明は水性ポリウレタン（ｐｏｌｙｕｒｅｔｈａｎｅ）樹脂と、複数のイソシアナト基（−ＮＣＯ）を有するイソシアネート類（ｉｓｏｃｙａｎａｔｅ）化合物と、金属水酸化物とを含む難燃性塗料を提供する。前記イソシアネート類化合物の複数のイソシアナト基は、それぞれ該水性ポリウレタン樹脂と該金属水酸化物との結合を生じることで、有機―無機ハイブリッド重合薄膜を形成する。
【００２１】
本実施例において、該水性ポリウレタン樹脂と該イソシアネート類化合物と該金属水酸化物の固形重量比は５０：０．１〜１：２０〜８０とすることができ、必要がある時、例えばポリリン酸アンモニウムのようなリン系難燃剤も更に含むことができる。この場合、該水性ポリウレタン樹脂と該イソシアネート類化合物と該金属水酸化物と該リン系難燃剤の固形重量比は５０：０．１〜１：２０〜８０：５〜４０とすることができる。このほかに、難燃性塗料を飾り板に適合させるため、膨張黒鉛も更に含むことができ、該膨張黒鉛の固形重量比は製品の需要に応じて調整して良い、本発明では制限しない。
【００２２】
本実施例において、該水性ポリウレタン樹脂を陰イオン型、陽イオン型及び非イオン型水性ポリウレタンに分けることができる。陰イオン型はまたスルホン酸型及びカルボン酸型に分けることができ、つまり該水性ポリウレタン樹脂は複数のスルホン酸基（−Ｓ０３Ｈ）或いはカルボキシル基（−ＣＯＯＨ）の親水基を有することができる。
【００２３】
更に、該イソシアネート類化合物は、予め親水化改質処理を経たクロスリンカー（ｃｒｏｓｓｌｉｎｋｅｒ、別名：架橋剤）であって、且つ各々複数のイソシアナト基（−ＮＣＯ）を有する。該イソシアネート類化合物は、例えば親水化改質を経たヘキサメチレンジイソシアネート（ｈｅｘａｍｅｔｈｙｌｅｎｅ  ｄｉｉｓｏｃｙａｎａｔｅ）のオリゴマー（ｏｌｉｇｏｍｅｒ）とし、該イソシアネート類化合物がイソシアナト基で該水性ポリウレタン樹脂上に結合できる。
【００２４】
その他、該金属水酸化物は、予め表面改質処理を行い、且つ所定の平均粒子径を有する水酸化アルミニウム（Ａｌ（ＯＨ）３、ａｌｕｍｉｎｕｍ  ｔｒｉｈｙｄｒｏｘｉｄｅ、ＡＴＨ）又は水酸化マグネシウム（Ｍｇ（ＯＨ）２）の微粒子をいう。該所定の平均粒子径は、１〜１５マイクロメートル（μｍ）に制御することが好ましい。該金属水酸化物の微粒子は表面改質を経た後、各々複数のアミノ基（−ＮＨ２）を有し、該アミノ基が該微粒子の表面上のみに位置し、各該微粒子は該アミノ基を通じて該イソシアネート類化合物のうちの少なくとも１個の該イソシアナト基上に結合する。その後該難燃性塗料が火災区域内で熱を受けた時、該金属水酸化物微粒子が熱を受けて水蒸気を放出すると共に金属酸化物に転換して、熱エネルギーを遮断できる。
【００２５】
本願実施例において、上記難燃性塗料は、予め薄物材料上に塗って難燃性基材とでき、該薄物材料は布地、紙類或いはプラスチック製薄板から選ばれる。本実施例において、上記難燃性塗料は、予め布地上に塗ることで、難燃性基材となり、該布地は例えば綿布又はポリエチレンテレフタラート（ＰＥＴ）布が挙げられるが、これらに限られるものではない。
【００２６】
本発明の一実施例において、上記難燃性塗料及び難燃性基材は、下記液体組成物が混合、塗布及び乾燥を通じて製造できる。該液体組成物は、水性ポリウレタン分子と親水化改質の架橋分子と、表面改質の水酸化アルミニウム微粒子と純水とを含む。該水性ポリウレタン分子は、水で有機溶剤を代替して分散介質とするポリウレタン（ｐｏｌｙｕｒｅｔｈａｎｅ）系である。該水性ポリウレタン分子は、複数の親水基を各々有し、該親水基がスルホン酸基（−ＳＯ３Ｈ）或いはカルボキシル基（−ＣＯＯＨ）から選ぶことができ、且つ該水性ポリウレタン分子は予め合成しておく。
【００２７】
次に、該親水化改質の架橋分子は、例えば複数のイソシアナト基（−ＮＣＯ）を各々有するイソシアネート類化合物とし、例えば親水化改質を経たヘキサメチレンジイソシアネートのオリゴマーである。各架橋分子が該水性ポリウレタン分子と反応した後、少なくとも１個の該イソシアナト基で該水性ポリウレタン分子上に結合できる。本実施例において、該架橋分子
は、下記の化学式で表せる。
【化１】
2015535021.tif 000002
【００２８】
Ｒは、Ｈ又はＣ１−Ｃ１２の直鎖或いは分枝鎖のアルキル基若しくはアルケニル基から選ばれる。上記架橋分子は、親水性の改質処理を経た後イソシアナト基を有するため、予め水の中で反応液として調製する時、複数の該架橋分子の主分子鎖部分は同じ親油性に属するため、集積してマイクロエマルション状となるが、該マイクロエマルション表面の架橋分子はイソシアナト基が水と反応してポリ尿素（ｕｒｅａ）層を生成して親水性膜層となる。よって、該架橋分子は一時的に親水性膜層を有するマイクロエマルション状態で水中に均一散布することで、内部未反応のイソシアナト基を保護し、その消費速度を遅らせる。  
【００２９】
また、本実施例の表面改質水酸化アルミニウム微粒子の所定の平均粒子径は、１〜１５マイクロメートルである。該水酸化アルミニウム微粒子は表面改質を経た後、複数のアミノ基（−ＮＨ２）を各々有し、該アミノ基が該水酸化アルミニウム微粒子の表面上のみに位置する。各該水酸化アルミニウム微粒子は、該アミノ基を通じて該架橋分子のうちの少なくとも１個の該イソシアナト基上に結合することに用いられる。その後該難燃性塗料が火災区域内で熱を受けた時、該水酸化アルミニウム微粒子が熱を受けて水蒸気を放出すると共に金属酸化物に転換して、熱エネルギーを遮断できる。
【００３０】
以下、複数の実施例で本発明は、如何にして上記配合を利用して難燃性塗料を調製するかという方法を説明すると共にその難燃特性の向上の有無を比較する。
【００３１】
（実施例１）
まず、予め水性ポリウレタン分子を含有する水溶液を調製しておき、次の反応を行う際、該水性ポリウレタン分子の水溶液内に脱イオン水を添加して希釈し、その後更に表面改質の水酸化アルミニウム微粒子（粒子径が１μｍ及び８μｍ）を添加し、均一に分散するまで攪拌して希釈混合水溶液となる。
【００３２】
次に、予め親水化改質の架橋分子の水溶液を調製し、該架橋分子表面のイソシアナト基（−ＮＣＯ）に先に水と反応してマイクロエマルション状及びその親水性膜層を形成させる。その後、更にこのマイクロエマルション状架橋分子の水溶液を上記希釈混合水溶液内に添加し、均一になるまで攪拌して、液体塗料の調製を終えると、この時の液体塗料はまだ水分を含有し、その組成物の重量比は下記表１に示す通りである。
【表１】
2015535021.tif 000003
【００３３】
上記表１の液体塗料において、水性ポリウレタン分子と架橋分子と水酸化アルミニウム微粒子とリン系難燃剤（ポリリン酸アンモニウム）の固形重量比は、５０：０．５：４０：１０である。上記表において、約４５〜５０ｇの水の重さが前記予め調製した水性ポリウレタン分子の水溶液の水の重さからくる。
【００３４】
最後に、更に均一に攪拌した液体塗料をウェットブレード塗布方式で布地上に塗布する。該布地は、綿布或いはポリエチレンテレフタラート（ＰＥＴ）布から選ぶことができる。次に、１６０℃で該液体塗料を乾燥させ、その水分が蒸発することで難燃性塗料層となる。乾燥中、親水化改質の架橋分子のマイクロエマルション表面の親水性膜層（ポリ尿素層）は、膜層乾燥の体積収縮によって破裂し、内部未反応のイソシアナト基（−ＮＣＯ）が放出され、高温下で該水性ポリウレタン分子（Ｒ−ＮＨ−ＣＯＯＲ’）と架橋反応を行い、同時に表面改質の水酸化アルミニウム微粒子（ＡＴＨ−ＮＨ２）がグラフト反応を行って有機―無機ハイブリッド（ｈｙｂｒｉｄ）で膜厚約０．３ミリメートルの難燃性塗料層を形成する。該難燃性塗料層は、該布地の単一表面或いは両表面に塗布することで、共同で難燃性基材を構成できる。
【００３５】
次に、該難燃性基材を３０〜４５度に傾けて接炎して薄物材料の難燃試験を行い、該難燃性塗料層表面の炭化範囲を計測した結果、該難燃性基材は２分間加熱のＣＮＳ−７６１４防炎二級規格に確かに合格できることを示し、詳細は下記表２に示す通りである。
【表２】
2015535021.tif 000004
【００３６】
残炎時間（秒）、残塵時間（秒）及び炭化長（ｃｍ）の経方向と緯方向の試験結果の単位値は、各５、６０及び１０以下とする必要がある。経方向と緯方向を通じて各々３回の試験結果は、各々０、０及び９で、５、６０及び１０の規格内にあり、言い換えると、本試験結果が確実に２分間加熱のＣＮＳ−７６１４防炎二級規格に合格できることを示している。
【００３７】
（実施例２）
本実施例の難燃性塗料の調製方法は、実施例１と類似し、まず、予め水性ポリウレタン分子を含有する水溶液を調製しておき、次の反応を行う際、次の反応を行う際、該水性ポリウレタン分子の水溶液内に脱イオン水を添加して希釈し、その後更に表面改質の水酸化アルミニウム微粒子（粒子径が８μｍ）及び更にリン系難燃剤（例えばポリリン酸アンモニウム）を添加し、均一に分散するまで攪拌して希釈混合水溶液となる。
【００３８】
次に、予め親水化改質の架橋分子の水溶液を調製し、マイクロエマルション状架橋分子の水溶液を得ると共に上記希釈混合水溶液内に添加し、均一になるまで攪拌して、液体塗料の調製を終えると、この時の液体塗料はまだ水分を含有し、その組成物の重量比は下記表３に示す通りである。
【表３】
2015535021.tif 000005
【００３９】
上記表３の液体塗料において、水性ポリウレタン分子と架橋分子と水酸化アルミニウム微粒子とリン系難燃剤（ポリリン酸アンモニウム）の固形重量比は、５０：０．５：２５：３０である。上記表において、約４５〜５０ｇの水の重さが前記予め調製した水性ポリウレタン分子の水溶液の水の重さからくる。
【００４０】
最後に、同様に均一に攪拌した液体塗料をウェットブレード塗布方式で布地上に塗布し、また１６０℃で該液体塗料を乾燥させ、その水分が蒸発することで難燃性塗料層となり、その膜厚は約０．５ｍｍである。該難燃性塗料層は、該布地の単一表面或いは両表面に塗布することで、共同で難燃性基材を構成できる。
【００４１】
次に、本実施例の難燃性基材を同様に３０〜４５度に傾けて接炎して薄物材料の難燃試験を行い、該難燃性塗料層表面の炭化面積を計測した結果、ＣＮＳ−１０２８５Ａ１難燃規格に確かに合格できることを示し、詳細は下記表４に示す通りである。   
【表４】
2015535021.tif 000006
【００４２】
上記表から分かるように、加熱或いは着炎反応を経た後、経方向と緯方向の試験を組み合せ、その残炎時間（秒）、残塵時間（秒）、炭化面積（ｃｍ２）及び炭化長（ｃｍ）の単位値は、各々３、５、３０及び２０以下となり、言い換えると、本試験結果はＣＮＳ−１０２８５Ａ１難燃規格に合格できることを示している。
【００４３】
（実施例３、比較例）
本実施例の難燃性塗料の調製方法は、実施例１と類似し、まず、予め水性ポリウレタン分子を含有する水溶液を調製しておき、次の反応を行う際、該水性ポリウレタン分子の水溶液内に脱イオン水を添加して希釈する。ただし、該希釈水溶液内に表面改質の水酸化アルミニウム微粒子或いはリン系難燃剤を添加しない。
【００４４】
次に、予め親水化改質の架橋分子の水溶液を調製し、マイクロエマルション状架橋分子の水溶液を得ると共に上記希釈混合水溶液内に添加し、均一になるまで攪拌して、液体塗料の調製を終えると、この時の液体塗料はまだ水分を含有し、その組成物の重量比は下記表５に示す通りである。
【表５】
2015535021.tif 000007
【００４５】
上記表５の液体塗料において、水性ポリウレタン分子と架橋分子の固形重量比は、５０：０．５である。上記表において、約４５〜５０ｇの水の重さが前記予め調製した水性ポリウレタン分子の水溶液の水の重さからくる。
【００４６】
最後に、同様に均一に攪拌した液体塗料をウェットブレード塗布方式で布地上に塗布し、また１６０℃で該液体塗料を乾燥させ、その水分が蒸発することで難燃性塗料層となり、その膜厚は約３０マイクロメートルである。該難燃性塗料層は、該布地の単一表面或いは両表面に塗布することで、共同で難燃性基材を構成できる。
【００４７】
次に、本実施例（比較例）の難燃性基材を同様に３０〜４５度に傾けて接炎して薄物材料の難燃試験を行ったところ、結局該難燃性基材が完全に焼損したため、ＣＮＳ−７６１４難燃規格に合格できないことを確認した。
【００４８】
（実施例４）
本実施例の難燃性塗料の調製方法は、実施例１と類似し、まず、予め水性ポリウレタン分子を含有する水溶液を調製しておき、次の反応を行う際、該水性ポリウレタン分子の水溶液内に脱イオン水を添加して希釈し、その後更に表面改質の水酸化アルミニウム微粒子（粒子径が８μｍ）及び更にリン系難燃剤（例えばポリリン酸アンモニウム）を添加し、均一に分散するまで攪拌して希釈混合水溶液とする。
【００４９】
次に、予め親水化改質の架橋分子の水溶液を調製し、マイクロエマルション状架橋分子の水溶液を得ると共に上記希釈混合水溶液内に添加し、均一になるまで攪拌して、液体塗料の調製を終えると、この時の液体塗料はまだ水分を含有し、その組成物の重量比は下記表６に示す通りである。
【表６】
2015535021.tif 000008
【００５０】
上記表６の液体塗料において、水性ポリウレタン分子と架橋分子と水酸化アルミニウム微粒子とリン系難燃剤（ポリリン酸アンモニウム）の固形重量比は、５０：１：６０：１５である。上記表において、約２０〜３０ｇの水の重さが前記予め調製した水性ポリウレタン分子の水溶液の水の重さからくる。
【００５１】
最後に、同様に均一に攪拌した液体塗料をウェットブレード塗布方式で紙材上に塗布し、また１６０℃で該液体塗料を乾燥させ、その水分が蒸発することで難燃性塗料層となり、その平均膜厚は約０．５４ｍｍである。該難燃性塗料層は、該紙材の単一表面或いは両表面に塗布することで、共同で難燃性基材を構成できる。
【００５２】
次に、該難燃性基材を３０〜４５度に傾けて接炎して薄物材料の難燃試験を行い、該難燃塗料層表面の炭化長を計測した結果、確実に１分間加熱のＣＮＳ−７６１４防炎三級規格に合格できることを示し、詳細は下記表７に示す通りである。
【表７】
2015535021.tif 000009
【００５３】
炭化長（ｃｍ）の試験結果の単位値は、各１５ｃｍ以下とする必要がある。上記表内の結果は、明らかに当該規格内にあり、言い換えると、本試験結果が確実に１分間加熱のＣＮＳ−７６１４防炎三級規格に合格できることを示している。
【００５４】
（実施例５）
本実施例の難燃性塗料の調製方法は、実施例１と類似し、まず、予め水性ポリウレタン分子を含有する水溶液を調製しておき、次の反応を行う際、該水性ポリウレタン分子の水溶液内に脱イオン水を添加して希釈し、その後更に表面改質の水酸化アルミニウム微粒子（粒子径が８μｍ）及び更にリン系難燃剤（例えばポリリン酸アンモニウム）を添加し、均一に分散するまで攪拌して希釈混合水溶液とする。
【００５５】
次に、予め親水化改質の架橋分子の水溶液を調製し、マイクロエマルション状架橋分子の水溶液を得ると共に上記希釈混合水溶液内に添加し、均一になるまで攪拌して、液体塗料の調製を終えると、この時の液体塗料はまだ水分を含有し、その組成物の重量比は下記表８に示す通りである。
【表８】
2015535021.tif 000010
【００５６】
上記表８の液体塗料において、水性ポリウレタン分子と架橋分子と水酸化アルミニウム微粒子とリン系難燃剤（ポリリン酸アンモニウム）の固形重量比は、５０：１：６０：１５である。上記表において、約２０〜３０ｇの水の重さが前記予め調製した水性ポリウレタン分子の水溶液の水の重さからくる。
【００５７】
最後に、同様に均一に攪拌した液体塗料をウェットブレード塗布方式でポリプロピレン（ＰＰ）薄板上に塗布し、また１６０℃で該液体塗料を乾燥させ、その水分が蒸発することで難燃性塗料層となり、その平均膜厚は約５４ｍｍである。該難燃性塗料層は、該ポリプロピレン薄板の単一表面或いは両表面に塗布することで、共同で難燃性基材を構成できる。
【００５８】
次に、該難燃性基材を３０〜４５度に傾けて接炎して薄物材料の難燃試験を行い、該難燃性塗料層表面の炭化長を計測した結果、確実に30秒加熱のＣＮＳ−７６１４防炎二級規格に合格できることを示し、詳細は下記表９に示す通りである。
【表９】
2015535021.tif 000011
【００５９】
炭化長（ｃｍ）の試験結果の単位値は、各１０ｃｍ以下とする必要がある。上記表内の結果は、明らかに当該規格内にあり、言い換えると、本試験結果が確実に３０秒加熱のＣＮＳ−７６１４防炎二級規格に合格できることを示している。
【００６０】
以上に述べた通り、実施例３の難燃性基材が完全に焼損して難燃規格に合格できないことに比べて、本発明の実施例１〜２及び４〜５においては水性ポリウレタン樹脂と複数のイソシアナト基を有するイソシアネート類化合物と金属水酸化物からなるハロゲン成分を含まない塗布型難燃性塗料となり、該布地、紙材及びＰＰ薄板上に塗布して乾燥して該難燃性塗料層を形成でき、確実に難燃特性の提供及び無毒性塗料環境保全法規に適合するという二重のアピールとなる。実施例１において、更に用量が比較的少ないリン系難燃剤（ポリリン酸アンモニウム）を添加でき、こうすると実施例２の難燃利点を有するだけではなく、且つリン系難燃剤の難燃作用も別途提供でき、同時にも相対的にリン系難燃剤で起こりえる耐候性が悪く、並びに吸湿しやすい等といった欠点を減らすことができる。
【００６１】
本発明の難燃性塗料に少なくとも１種の金属粉又は金網を更に添加しても良い。こうすると放熱性を増加し、熱エネルギーが難燃性基材の一箇所に集中することを避ける効果を有し、更に熱量の集中による難燃性基材の焼損状況を避けることができる。
【００６２】
以上のように本発明を好ましい実施例によって開示したが、本発明の精神と範囲を逸脱しない限りにおいて、種々の改良変更ができる。従って、本発明の特許請求の範囲は、このような変更や修正を含めて広く解釈されるべきである。
【国際調査報告】
2015535021.tif 000012